(57)【要約】【課題】  建築工事中に発生する揮発性有機化合物（ＶＯＣ）の影響を軽減する。【解決手段】  建築工事において使用する塗料等、及び工事により発生する埃、水の飛散防止、工事時の美観確保などの目的で使用される建設工事用シート２に光触媒（例えば二酸化チタン微粒子）を含有したＶＯＣ処理機能膜２０を設ける。塗料、接着剤などから発生する有害なＶＯＣをＶＯＣ処理機能膜２０で処理する。具体的には、フィルム状のシート本体１０や、あるいはポリマ繊維等によるメッシュ状のシート本体１０を設け、これに光触媒を含有したＶＯＣ処理機能膜２０をコーティングする。また、この建設工事用シート２が光触媒の活性に必要となる太陽光（紫外線）を通過する透明ポリマー（テトラフルオールエチレン等）に光触媒を固着した構成も可能である。【選択図】        図１
2006316440.tif 000002
【特許請求の範囲】
【請求項１】
シート本体と、
前記シート本体にコーティングされた光触媒を含むＶＯＣ処理機能膜と、
を有することを特徴とする建設工事用シート。
【請求項２】
前記光触媒は二酸化チタン微粒子であることを特徴とする請求項１記載の建設工事用シート。
【請求項３】
前記シート本体は、フィルム状に形成され、前記ＶＯＣ処理機能膜は、前記シート本体の少なくとも一方の面にコーティングされていることを特徴とする請求項１または２記載の建設工事用シート。
【請求項４】
前記シート本体は、繊維材が網目状に形成されて光およびＶＯＣが通過可能に形成され、前記ＶＯＣ処理機能膜は、前記繊維材にコーティングされた光触媒を含んで構成されていることを特徴とする請求項１または２記載の建設工事用シート。
【請求項５】
前記シート本体と前記ＶＯＣ処理機能膜との間に、前記シート本体の保護および前記ＶＯＣ処理機能膜の前記シート本体への接着性を高めるアンダーコート層が設けられていることを特徴とする請求項１乃至４に何れか１項記載の建設工事用シート。
【請求項６】
前記シート本体は、紫外線およびＶＯＣの通過を可能とした材料で形成されていることを特徴とする請求項１乃至５に何れか１項記載の建設工事用シート。
【請求項７】
前記ＶＯＣ処理機能膜は、ＶＯＣ吸着作用を有する化合物と前記光触媒とが混合された混合物が前記シート本体に固着されて構成されていることを特徴とする請求項１乃至６に何れか１項記載の建設工事用シート。
【請求項８】
前記ＶＯＣ吸着作用を有する化合物は、アパタイトまたは珪藻土またはシェラック樹脂であることを特徴とする請求項７項記載の建設工事用シート。
【請求項９】
シート本体と、前記シート本体にコーティングされた光触媒を含むＶＯＣ処理機能膜とを有する建設工事用シートを設け、
建設現場において建物躯体または建物の周囲を前記建設工事用シートで覆い、
建設現場で発生するＶＯＣを前記ＶＯＣ処理機能膜で処理し、ＶＯＣの周辺環境への発散を抑制するようにした、
ことを特徴とする建設現場におけるＶＯＣの発散抑制方法。
【発明の詳細な説明】
【技術分野】
【０００１】
本発明は、各種の建設工事に用いられるシートに関し、特に建築工事中に発生するＶＯＣ（揮発性有機化合物  Ｖｏｌａｔｉｌｅ  Ｏｒｇａｎｉｃ  Ｃｏｍｐｏｕｎｄｓ）への対策を施した建設工事用シートおよび建設現場におけるＶＯＣの発散抑制方法に関する。
【背景技術】
【０００２】
従来より、例えば事務所ビルやマンションなどの新築工事、および外壁等の改修工事などの建設現場において、多くの有害なＶＯＣ（アセトアルデヒド、トルエン、トリクロロエチレン、テトラクロロエチレン、ホルムアルデヒド、ベンゼン、キシレンなどの様々な揮発性有機化合物）を含有する塗料、接着剤、防水材などの建材が使用されており、このような建材からＶＯＣが周辺環境に発散するという問題が生じている。特に室内環境の高気密化により、建材から発生するＶＯＣ汚染は、シックハウス症候群などの居住者の健康に障害を及ぼすことにより、社会問題として捉えられている。
【０００３】
しかし、上述のようなＶＯＣの防止策として、低含有ＶＯＣ建材を使用することが望ましいが、施工性および建材強度等の物性確保などにより、ＶＯＣを含有する溶剤系薬剤の使用が必要となっている。また、一般に塗料、接着剤などから揮発して拡散したＶＯＣは処理する対策がないのが現実である。
一方、新築工事、および外壁等の改修工事などの建設現場では、建物躯体または建物の周囲を建設工事用シートで覆い、工事で発生する塵埃の周囲への拡散を抑制するようにしている（例えば、特許文献１、特許文献２）。
【特許文献１】特開２０００−３０３６９９
【特許文献２】特開２００４−１６２４９７
【発明の開示】
【発明が解決しようとする課題】
【０００４】
本発明は、従来から使用されている建設工事用シートに着目して案出されたものであって、本発明は、建築工事中に発生するＶＯＣの影響を軽減できる建設工事用シートおよび建設現場におけるＶＯＣの発散抑制方法を提供することを目的とする。
【課題を解決するための手段】
【０００５】
上述の目的を達成するため、本発明の建設工事用シートは、シート本体と、前記シート本体にコーティングされた光触媒を含むＶＯＣ処理機能膜とを有することを特徴とする。
また、本発明の建設現場におけるＶＯＣの発散抑制方法は、シート本体と、前記シート本体にコーティングされた光触媒を含むＶＯＣ処理機能膜とを有する建設工事用シートを設け、建設現場において建物躯体または建物の周囲を前記建設工事用シートで覆い、建設現場で発生するＶＯＣを前記ＶＯＣ処理機能膜で処理し、ＶＯＣの周辺環境への発散を抑制するようにしたことを特徴とする。
【発明の効果】
【０００６】
建設現場では、従来から、建物躯体または建物の周囲が建設工事用シートで覆われ、新築工事や改修工事などの工事が行なわれる。
そこで、この建設工事用シートに本発明の建設工事用シートを用いれば、シート本体に光触媒を含むＶＯＣ処理機能膜をコーティングしたことから、建築工事中に発生する揮発性有機化合物（ＶＯＣ）をＶＯＣ処理機能膜に含まれる光触媒で処理することができる。
すなわち、建物躯体や建物の周囲を、ＶＯＣ処理専用シートで覆うなどの特別の工程を何ら要せず、従来と同じ建設工程により簡単にＶＯＣの処理を行なえ、ＶＯＣの悪影響を軽減できる。
【発明を実施するための最良の形態】
【０００７】
本発明の実施の形態では、建築工事において使用する塗料等、及び工事により発生する埃、水の飛散防止、工事時の美観確保などの目的で使用される建設工事用シートに光触媒（例えば二酸化チタン微粒子）を含有したＶＯＣ処理機能膜を設けることにより、塗料、接着剤などから発生する有害なＶＯＣを処理するものである。
具体的には、フィルム状のシート本体や、あるいはメッシュ状のシート本体を設け、これに光触媒を含有したＶＯＣ処理機能膜をコーティングする。
この場合、光およびＶＯＣが通過するメッシュ状のシート本体を設けることにより、シート本体の両面でＶＯＣの処理が可能となる。
また、この建設工事用シートが光触媒の活性に必要となる太陽光（紫外線）を通過する透明ポリマー（テトラフルオールエチレン等）に光触媒を固着した構成とすると、建物や建物躯体に臨む建設工事用シートの内面においてＶＯＣの処理が可能となる。
また、ＶＯＣ処理機能膜は、アパタイト、珪藻土、シェラック樹脂などのＶＯＣ吸着作用を有する化合物と光触媒とを混合した混合物を、シート本体に固着することで構成するようにしてもよい。
【０００８】
以下、本発明の具体的実施例を説明する。
図１は本発明の第１の実施例による建設工事用シート２を示す部分断面図である。
本実施例の建設工事用シート２は、例えば非透明、非通気性のシート本体１０の両面に光触媒を含有したＶＯＣ処理機能膜２０を設けたものである。
光触媒として、例えば、二酸化チタン微粒子や酸化亜鉛などの金属化合物が用いられ、本実施例では二酸化チタン微粒子を用いている。
シート本体１０には、建築工事用養生シートやブルーシートと呼ばれる従来の市販品である建設工事用シート２が用いられる。
この種のシートは、一般に塩化ビニルやポリプロピレンなどのポリマーを主成分として、縦数ｍ（例えば１．８〜５ｍ程度）×横数ｍ（例えば１．８〜５ｍ程度）のサイズで、厚さ０．１〜１ｍｍ程度の方形シート状のものが利用されており、これをシート本体として用いている。
建設工事用シート２の市販品としては、例えば明治商工株式会社製の商品名「防炎シート（建築工事用養生シート）」や荻原工業株式会社製の商品名「ブルーシート」を用いることができる。なお、「防炎シート（建築工事用養生シート）」は厚みが０．３ｍｍであり、「ブルーシート」は厚みが０．２６ｍｍである。
【０００９】
また、ＶＯＣ処理機能膜２０は、光触媒をコーティング材に含有させ、このコーティング材をシート本体１０の表面に塗布したり、あるいは、吹き付けることでコーティングしたものである。
ここで、コーティング材としては、（１）光触媒粒子と無機系シリカバインダー（シリカ）を含むアルコール系など溶剤および水溶液、（２）無機化合物（例えば、アパタイト）または有機化合物（例えば、シェラック樹脂）によるＶＯＣ吸着作用を有する化合物と光触媒（二酸化チタン）の混合物を含有するアルコール系など溶剤および水溶液などを使用する。
また、光触媒は可視光領域に近い紫外線（波長３９０ｎｍ程度）により活性を示すので、ＶＯＣ処理機能膜２０の構成材料に紫外線を通過する材料（例えばテトラフルオールエチレン）を用いることで、建物や建物躯体に臨む建設工事用シート２の内面においてまたは内面および外面の両面においてＶＯＣの処理が可能となる。
なお、本実施例ではシート本体１０の両面にＶＯＣ処理機能膜２０を設けたが、ＶＯＣ処理機能膜２０を片面だけに設けたものであってもよい。また、シート本体１０も非透明、非通気性のものに限定されず、必要に応じて適宜変更が可能なものとする。
【００１０】
図２は本発明の第２の実施例による建設工事用シート２を示す部分断面図である。
本実施例の建設工事用シート２は、繊維材により製造された網目状のシート本体３０の繊維に光触媒（例えば二酸化チタン微粒子）を含有したＶＯＣ処理機能膜４０を固着したものである。
シート本体３０は、ポリマ等よりなる繊維材を用いたものであり、市販品としては、例えば明治商工株式会社製の商品名「ソフトメッシュａ」を用いることができる。
なお、「ソフトメッシュａ」は、目会いが１ｍｍであり、材質はポリプロピレンである。
ＶＯＣ処理機能膜４０は、アパタイト、珪藻土、シェラック樹脂などのＶＯＣ吸着作用を有する化合物と光触媒とを混合した混合物を、各種溶剤（例えば、水溶液）を用いてシート本体３０に固着するようにする。
第２の実施例では、光およびＶＯＣが通過するメッシュ状のシート本体３０を用い、シート本体３０をその厚さ方向に貫通する多数の隙間Ｓを有するので、シート本体３０の両面でＶＯＣの処理が可能となる。
なお、本実施例においても、シート本体３０の構成材料に紫外線を通過する材料（例えばテトラフルオールエチレン）を用いることで、建物や建物躯体に臨む建設工事用シート２の内面においてＶＯＣの処理が可能となる。
【００１１】
次に第１、第２の実施例の変形例について説明する。
図３は第１の実施例の変形例による建設工事用シート２を示す部分断面図、図４は第２の実施例の変形例による建設工事用シート２を示す部分断面図である。
図３、図４に示す変形例では、シート本体１０（３０）とＶＯＣ処理機能膜２０（４０）との間に、シート本体１０（３０）の保護およびＶＯＣ処理機能膜２０（４０）のシート本体１０（３０）への接着性を高めるアンダーコート層５０を設けたものである。
このようなアンダーコート層５０として、例えば、エタノールなどの溶剤にポリシリカを含むあるいはシリカ変性アクリル樹脂を含むものなどが挙げられる。
【００１２】
次に以上のような第１、第２の実施例に基づいて実際に作成した建設工事用シート２のＶＯＣ処理効果の確認試験について説明する。
（１）密封容器内でのＶＯＣ（アセトアルデヒド）処理試験
ここでは、紫外線を透過する透明なフッ素樹脂フィルムにより作成された袋に本実施例に係る光触媒コーティングおよび未コーティング試験体（建築工事用養生シート）を入れて、ＶＯＣを含む空気を充填し、ＵＶランプにより紫外線を照射してＶＯＣの濃度を測定することにより、光触媒をコーティングした建設工事用シート２のＶＯＣ処理能力を測定した。
【００１３】
試験体としては光触媒コーティング材を市販の建築工事用養生シートに塗布したものを使用した。
また、光触媒コーティング材としては安定なシェラック樹脂などを含有するバインダに光触媒粒子（粒子径２００ｎｍ以下の二酸化チタン）を数％含有する水溶液を使用した。
また、コーティング方法は光触媒コーティング材を建築工事用養生シートに噴霧する方法を用いた。なお、光触媒コーティング材のコーティング量は１００ｇ／ｍ２  とする。
また、試験条件としては、試験体サイズを１０ｃｍ×１０ｃｍ、ＶＯＣ含有空気の容器を２リットル、紫外線強度（中心波長３１０〜４００ｎｍ）を０．５ｍＷ／ｃｍ２  とした。
図５は試験結果の例を示す表である。
図示のように、本実施例を適用した光触媒コーティングシート及び光触媒コーティングメッシュシートによってアセトアルデヒド濃度が低下し、適正に処理されていることが分かる。
【００１４】
（２）建築工事用養生シート（建設工事用シート２）によるＶＯＣ（トルエン）処理模擬試験
ここでは、模擬的に建築工事用養生シートにより空間を囲み（幅、奥行き、高さ各１ｍ）中にトルエンを充満させて建築工事用養生シートの内部および外部のトルエン濃度を測定する。測定位置は、シートの内側では囲み空間の中心部とし、シートの外側ではシート面から外側に２０ｃｍ、高さ５０ｃｍの位置とする。測定サイクルは１０分毎に５回測定の平均値とする。
図６は試験結果の例を示す表である。
図示のように、本実施例を適用した光触媒コーティングシート及び光触媒コーティングメッシュシートによってシートの内側と外側の両方でトルエン濃度が低下し、適正に処理されていることが分かる。
【図面の簡単な説明】
【００１５】
【図１】本発明の第１の実施例による建設工事用シート２を示す部分断面図である。
【図２】本発明の第２の実施例による建設工事用シート２を示す部分断面図である。
【図３】第１の実施例の変形例による建設工事用シート２を示す部分断面図である。
【図４】第２の実施例の変形例による建設工事用シート２を示す部分断面図である。
【図５】本発明の実施例による建設工事用シート２の試験結果の例を示す表である。
【図６】本発明の実施例による建設工事用シート２の試験結果の例を示す表である。
【符号の説明】
【００１６】
２……建設工事用シート、１０、３０……シート本体、２０、４０……ＶＯＣ処理機能膜、５０……アンダーコート層。
【図１】
2006316440.tif 000003
【図２】
2006316440.tif 000004
【図３】
2006316440.tif 000005
【図４】
2006316440.tif 000006
【図５】
2006316440.tif 000007
【図６】
2006316440.tif 000008